(57)【要約】      （修正有）【課題】耐衝撃性に優れ、特に腰壁に好適に用いられる内装化粧材を提供すること。【解決手段】熱可塑性樹脂発泡板２上に、少なくとも木質系繊維板４を積層してなる内装化粧材１である。さらに、木質系繊維板４上に、化粧シート５を積層してなる内装化粧材１である。また、化粧シート５の木質系繊維板４に接しない表面が表面保護層を有し、該表面保護層が電離放射線硬化性樹脂組成物を架橋硬化してなる内装化粧材１である。熱可塑性樹脂発泡板２は、一方向に３〜３０％の破断伸び特性を有することが好ましく、木質系繊維板４は、ＭＤＦであることが好ましい。【選択図】図１
2008119877.tif 000002
【特許請求の範囲】
【請求項１】
熱可塑性樹脂発泡板上に、少なくとも木質系繊維板を積層してなる内装化粧材。
【請求項２】
さらに、木質系繊維板上に、化粧シートを積層してなる請求項１に記載の内装化粧材。
【請求項３】
化粧シートの木質系繊維板に接しない表面が表面保護層を有し、該表面保護層が電離放射線硬化性樹脂組成物を架橋硬化してなる請求項２に記載の内装化粧材。
【請求項４】
熱可塑性樹脂発泡板が、一方向に３〜３０％の破断伸び特性を有する請求項１〜３のいずれかに記載の内装化粧材。
【請求項５】
木質系繊維板がＭＤＦ（中密度繊維板）である請求項１〜４のいずれかに記載の内装化粧材。
【請求項６】
腰壁に用いられる請求項１〜５に記載の内装化粧材。
【発明の詳細な説明】
【技術分野】
【０００１】
本発明は内装化粧材に関する。
【背景技術】
【０００２】
従来、住宅や商業施設、病院、介護施設等の壁面には、石膏ボード等の不燃性を有するボードの上に、壁紙、ポリエステル化粧板、木粉配合塩ビ、あるいは合板、パーティクルボード、中密度繊維板（ＭＤＦ）等の木質系基材に化粧シートを貼着した化粧材を施工したものが用いられている。近年、消費者の要求がより厳しくなり、かつ多様化している中、施工性、耐擦傷性等の従来要求されていた特性に加えて、耐衝撃性が求められている。例えば自宅介護をする住宅、病院や介護施設では、車椅子、患者搬送のためのストレッチャーや、食事配膳用のキャリアー等が用いられるが、これらが壁面に衝突することによる壁面表面の化粧材及びその下層にある石膏ボード等の下地材の破損が問題となっていた。施工性、耐擦傷性等に優れた化粧材はこれまで多く開発されてきているが（例えば、特許文献１参照）、耐衝撃性にも優れた壁面等の内装に用いられる化粧材は開発が十分になされていないのが現状であり、耐衝撃性に優れた内装化粧材の開発が望まれている。
【０００３】
【特許文献１】特開２００１−２６０１０９号公報
【発明の開示】
【発明が解決しようとする課題】
【０００４】
本発明は、このような状況の下で、耐衝撃性に優れた内装化粧材を提供することを目的とする。
【課題を解決するための手段】
【０００５】
本発明者らは、前記目的を達成するために鋭意研究を重ねた結果、発泡板に木質繊維板を積層することで、耐衝撃性に優れた内装化粧材を得ることができた。
【０００６】
すなわち、本発明は、
（１）熱可塑性樹脂発泡板上に、少なくとも木質系繊維板を積層してなる内装化粧材、
（２）さらに、木質系繊維板上に、化粧シートを積層してなる上記（１）に記載の内装化粧材、
（３）化粧シートの木質系繊維板に接しない表面が表面保護層を有し、該表面保護層が電離放射線硬化性樹脂組成物を架橋硬化してなる上記（２）に記載の内装化粧材、
（４）熱可塑性樹脂発泡板が、一方向に３〜３０％の破断伸び特性を有する上記（１）〜（３）のいずれかに記載の内装化粧材、
（５）木質系繊維板がＭＤＦ（中密度繊維板）である上記（１）〜（４）のいずれかに記載の内装化粧材、及び
（６）腰壁に用いられる上記（１）〜（５）に記載の内装化粧材、
を提供するものである。
【発明の効果】
【０００７】
本発明によれば、耐衝撃性に優れ、特に腰壁に好適に用いられる内装化粧材を提供することができる。
【発明を実施するための最良の形態】
【０００８】
本発明の内装化粧材の典型的な構造を、図１を用いて説明する。図１は本発明の好ましい内装化粧材１の断面を示す模式図である。図１に示す例では、本発明の内装化粧材１は、熱可塑性樹脂発泡板２上に接着剤層３１、木質系繊維板４、接着剤層３２、化粧シート５が順次積層されたものである。また、図２は本発明の内装化粧材１の使用例の断面を示す模式図であり、本発明の内装化粧材１は、下地材６となる石膏ボード等に貼着して用いられる。
【０００９】
［熱可塑性樹脂発泡板２］
以下、本発明の好ましい実施形態の一つを示した図１に基づいて、詳細に説明する。
本発明にかかる熱可塑性樹脂発泡板２は、発泡可能であり、クッション性を有する熱可塑性樹脂を用いてなるものであれば特に制限なく用いることができるが、一方向に３〜３０％の破断伸び特性を有することが好ましく、３〜２０％の破断伸び特性を有することがさらに好ましい。破断伸び特性が、この範囲内にあれば、熱可塑性樹脂発泡板２は、木質系繊維板や、下地材となる石膏ボード等の湿度による伸張や、低温による収縮に十分追従するので、内装化粧材の亀裂、破損を防止することができ、また、クッション性を有するので、耐衝撃性の点で好ましい。
熱可塑性樹脂発泡板としては、例えば、ポリスチレン系発泡体、ポリエチレン系発泡体、ポリプロピレン系発泡体、硬質ポリウレタン系発泡体、フェノール系発泡体、塩化ビニール系発泡体等の各種合成樹脂からなる発泡板を好ましく挙げることができる。中でも、ポリスチレン系発泡体を用いた押出発泡ポリスチレン板、及びポリプロピレン系発泡体を用いた押出発泡ポリプロピレン板が、環境対応、コストの面でも好ましい。
【００１０】
熱可塑性樹脂発泡板２の厚みは、１．０〜７．５ｍｍが好ましく、２．５〜５．５ｍｍがより好ましい。この範囲内にあれば、十分な耐衝撃性を得ることができ、施工時の収まりも良好となる。また、熱可塑性樹脂発泡板２の発泡倍率は、その材質や厚みによって適宜選択されるが、通常３〜２０倍であり、５〜２０倍が好ましい。
【００１１】
［木質系繊維板４］
本発明にかかる木質系繊維板４は、ＪＩＳ  Ａ５９０５−２００３に規定される繊維板であれば特に制限なく用いることができる。このように規定される木質系繊維板は、主に木材等の植物繊維を成型したボードであり、一般に表面の硬度が高く、適切な密度のものを選択すれば、物体が衝突した際の凹みに対して強い、有用な材料である。また、材料のコストも、プラスチックと比較して安価に入手可能である。
このような木質系繊維板の中では、密度が０．３５〜０．８０ｇ／ｃｍ2の範囲であるＭＤＦ（中密度繊維板）が、比較的安価で表面性が良好であり、化粧シートを平滑にラミネートすることができ、定寸に切断して施工を行う際の切削性も良好であることから、好ましい。
木質系繊維板４の厚みは、特に制限はないが、木質系繊維板の製造上の制限、及び重量の観点から、２．５〜５ｍｍが好ましい。内装化粧材として、木質系繊維板のみを用いた場合、十分な耐衝撃性を得るには１０ｍｍ以上の厚みを要するため、重量物となり、材料のコストも高価となってしまう。しかし、該木質系繊維板に、熱可塑性樹脂発泡板を組み合わせることにより、木質系繊維板が上記の厚みであっても、十分な耐衝撃性を確保することができ、材料のコストも抑えることが可能となる。
【００１２】
［接着剤層３１及び３２］
本発明の内装化粧材１において、熱可塑性樹脂発泡板２と木質系繊維板４との間、及び木質系繊維板４と化粧シート５との間には、各々接着剤層３１及び３２が設けられる。
接着剤層３１及び３２に用いられる接着剤としては、（メタ）アクリル系樹脂、ポリウレタン系樹脂、エポキシ系樹脂、ポリエステル系樹脂、ポリアミド系樹脂、（メタ）アクリル酸エステル−オレフィン系共重合体樹脂、塩化ビニル−酢酸ビニル系共重合体樹脂、エチレン−酢酸ビニル系共重合体樹脂、アイオノマー系樹脂、オレフィン−αオレフィン系共重合体樹脂等の易接着樹脂単体等が挙げられ、これらを単独で又は複数を組み合わせて用いることができる。中でも、初期及び長期の密着性が良好であることから、ポリウレタン系樹脂が好ましい。ここで、「（メタ）アクリレート」とは、「アクリレート又はメタクリレート」を意味する。
【００１３】
接着剤層３１及び３２の厚みは要求物性等に応じて適当な厚さとすればよいが、通常１〜１００μｍ程度である。また、接着剤層の形成方法は特に限定は無いが、通常は、上記樹脂を希釈溶剤で希釈した樹脂液からなるインキ又は塗液として、グラビア印刷、ロールコート等の公知の印刷又は塗工手段により形成する。また、接着剤層中には、更に、インキ（又は塗工液）の印刷（又は塗工）適性等の諸物性を調整、向上させる目的で、必要に応じて、その他の副材料、例えば、体質顔料等の各種添加剤を添加してもよい。
【００１４】
また、熱可塑性樹脂発泡板２がポリプロピレン系樹脂等の非極性樹脂からなる場合等、さらに層間接着力を向上させるために、所望により、熱可塑性樹脂発泡板２の片面又は両面に酸化法や凹凸化法等の物理的又は化学的表面処理、及びプライマー層を施すことができる。
上記酸化法としては、例えばコロナ放電処理、クロム酸化処理、火炎処理、熱風処理、オゾン・紫外線処理法などが挙げられ、凹凸化法としては、例えばサンドブラスト法、溶剤処理法などが挙げられる。これらの表面処理は、基材の種類に応じて適宜選択されるが、一般にはコロナ放電処理法が効果及び操作性などの面から好ましく用いられる。
プライマー層は、通常１〜１０μｍの厚みを有し、これをなす樹脂としては、（メタ）アクリル系樹脂、ポリウレタン系樹脂、ウレタン−アクリル系樹脂等を好ましく挙げることができる。
【００１５】
［化粧シート５］
本発明の内装化粧材１は、意匠性を付与する目的で、木質系繊維板４上に、化粧シート５をさらに積層することができる。化粧シートとしては、意匠性を付与できれば特に制限なく使用することができるが、本発明の内装化粧材１にさらに耐摩耗性、耐傷付性や耐汚染性等を付与するために、オーバーコート層を有する化粧シートを用いることが好ましい。このような化粧シートとしては、例えばウレタン系樹脂やアクリル系樹脂等によるコート紙や、電離放射線硬化性樹脂組成物が架橋硬化してなる表面保護層を設けた化粧シート等を好ましく挙げることができるが、中でも電離放射線硬化性樹脂組成物が架橋硬化してなる表面保護層を有する化粧シートが特に好ましい。このような電離放射線硬化性樹脂組成物が架橋硬化してなる表面保護層を有する化粧シートとしては、例えば「ＷＳサフマーレ」（商品名、大日本印刷株式会社製）を挙げることができる。
【００１６】
本発明の内装化粧材は、特に制限は無いが、その特徴をいかせる点で、耐衝撃性が要求される用途に用いられることが好ましい。好ましい用途としては、例えば、扉、壁板、床板、腰壁、回縁、棚、戸袋等の内装建材用途、机、箪笥等の家具用途等が挙げられる。中でも、本発明の内装化粧材は、住宅や商業施設、病院、介護施設等の壁面に用いられる腰壁用途として有用である。腰壁として用いられる場合、本発明の内装化粧材１は、図２に示されるように、石膏板、石膏スラグ板等の石膏系板、珪酸カルシウム板、石綿スレート板、軽量発泡コンクリート板、中空押出セメント板等のセメント板、パルプセメント板、石綿セメント板、木片セメント板等の繊維セメント板等の下地材６の上に接着剤層３３を介して貼着して用いられる。接着剤層３３に用いられる接着剤は、通常用いられるものを制限なく使用することができる。
【実施例】
【００１７】
次に、本発明を実施例により、さらに詳細に説明するが、本発明は、この例によってなんら限定されるものではない。
（評価及び測定方法）
各実施例で得られた化粧内装材、及び各実施例で用いた材料について、以下の方法で評価及び測定した。
（１）破断伸び特性の測定
各実施例で用いた熱可塑性樹脂発泡板の破断伸び特性を、ＪＩＳ  Ｋ７１２７−１９９９に準じて測定した。
（２）耐衝撃性の評価（内装化粧材表面）
各実施例及び比較例で製造した内装化粧材を下地材の石膏ボードに貼着して得られた試験片を、ＪＩＳ  Ｋ７２１１−１９７６に準じて落錘衝撃試験を行った。なす型重錘（なす１型）を、高さ７５ｃｍ及び１ｍ上から内装化粧材に落下させ、該内装化粧材の表面の様子を目視し、下記の基準で評価した。
○  表面の変化は全くなかった
△  表面に若干の凹みが生じたが、実用上問題ない
×  表面に著しい凹みが生じた
（３）耐衝撃性の評価（下地材）
上記の落錘衝撃試験を行い、内装化粧材の下地材である石膏ボードの様子を目視し、下記の基準で評価した。
○  割れは全くなかった
△  割れが若干生じたが、実用上問題ない
×  割れが著しく生じた
【００１８】
実施例１
熱可塑性樹脂発泡板２として、ポリスチレン樹脂発泡板（ハッポー化学工業（株）社製、厚み：５．０ｍｍ、発泡倍率１５倍）を、木質系繊維板４として、中密度繊維板（商品名：ＮＰウッド、住友林業（株）製、厚み：２．５ｍｍ）を、化粧シート５としてオレフィンシート（商品名：ＷＳサフマーレ、大日本印刷株式会社製、厚み：０．１４ｍｍ）を用意した。中密度繊維板（ＭＤＦ）にポリウレタン系樹脂を主成分とする接着剤を厚さ１０μｍ／ｄｒｙで塗布し、オレフィンシートを貼着させた。次いで、中密度繊維板（ＭＦＤ）に上記と同様の接着剤を厚さ１０μｍ／ｄｒｙで塗布し、ポリスチレン樹脂発泡板を貼着して、本発明の内装化粧材を得た。得られた内装化粧材を、石膏ボード（商品名：タイガーボード、吉野石膏株式会社、厚み：１２．５ｍｍ）に貼着して試験片を得た。
【００１９】
実施例２
熱可塑性樹脂発泡板の発泡倍率を１８倍とした以外は実施例１と同様にして内装化粧材及び試験片を得た。
【００２０】
実施例３
熱可塑性樹脂発泡板の厚みを３．０ｍｍとし、発泡倍率を１８倍とした以外は実施例１と同様にして内装化粧材及び試験片を得た。
【００２１】
実施例４
熱可塑性樹脂発泡板をポリプロピレン樹脂発泡板とし、発泡倍率を８倍とした以外は実施例１と同様にして内装化粧材及び試験片を得た。
【００２２】
実施例５
熱可塑性樹脂発泡板をポリプロピレン樹脂発泡板とし、厚みを３．０ｍｍとし、発泡倍率を８倍とした以外は実施例１と同様にして内装化粧材及び試験片を得た。
【００２３】
実施例６
熱可塑性樹脂発泡板をポリプロピレン樹脂発泡板とし、厚みを１．０ｍｍとし、発泡倍率を８倍とした以外は実施例１と同様にして内装化粧材及び試験片を得た。
【００２４】
比較例１
熱可塑性樹脂発泡板を使用せず、木質系繊維板の厚みを９ｍｍとした以外は実施例１と同様にして内装化粧材及び試験片を得た。
【００２５】
比較例２
壁紙（東リ株式会社製、厚み：１ｍｍ）を石膏ボード（商品名：タイガーボード、吉野石膏株式会社、厚み：１２．５ｍｍ）に貼着して試験片を得た。
【００２６】
比較例３
ポリエステル化粧板（アイカ工業株式会社製、厚み：２．５ｍｍ）を石膏ボード（商品名：タイガーボード、吉野石膏株式会社、厚み：１２．５ｍｍ）に貼着して試験片を得た。
【００２７】
比較例４
木粉配合塩ビシート（厚み：２．５ｍｍ）を石膏ボード（商品名：タイガーボード、吉野石膏株式会社、厚み：１２．５ｍｍ）に貼着して試験片を得た。
【００２８】
参考例１
熱可塑性樹脂発泡板を使用せず、木質系繊維板の厚みを１２ｍｍとした以外は実施例１と同様にして内装化粧材及び試験片を得た。
【００２９】
実施例１〜６、比較例１〜４、及び参考例１で得られた内装化粧材を用いた試験片及び当該例に用いられた熱可塑性樹脂発泡板について上記評価を行った結果を第１表に示す。
実施例１〜５で得られた内装化粧材を用いた試験片は、全ての点で総合的に高い性能を示した。また、熱可塑性樹脂発泡板が１ｍｍと薄く、かつ発泡倍率が８倍と低い実施例６で得られた内装化粧材を用いた試験片は、下地として用いた石膏ボードに若干の割れを生じたが、実用上問題にはならなかった。
一方、熱可塑性樹脂発泡板を用いない比較例１〜４で得られた内装化粧材を用いた試験片では、表面の凹み、石膏ボードの割れの点で不十分であった。また、参考例１は、熱可塑性樹脂発泡板を用いず、木質系繊維板を厚くして、耐衝撃性の評価が十分となる例であるが、木質系繊維板の厚みとして１２ｍｍが必要であり、重量物となり実用とするには十分ではなかった。
【００３０】
【表１】
2008119877.tif 000003
【産業上の利用可能性】
【００３１】
本発明によれば、耐衝撃性に優れ、特に腰壁に好適に用いられる内装化粧材を得ることができる。
【図面の簡単な説明】
【００３２】
【図１】本発明の内装化粧材の断面を示す模式図である。
【図２】本発明の内装化粧材の使用例の断面を示す模式図である。
【符号の説明】
【００３３】
１．内装化粧材
２．熱可塑性樹脂発泡板
３１．接着剤層
３２．接着剤層
３３．接着剤層
４．木質系繊維板
５．化粧シート
６．下地材
【図１】
2008119877.tif 000004
【図２】
2008119877.tif 000005